(57)【要約】【課題】  本発明は無縫製で靴下状に編まれた編地からなり、接着剤や表面処理剤などを用いなくとも、インジェクション製法によって形成されるソールとの接着性が良好となるアッパー材および該アッパー材を備え、外観不良の少ない、履き心地に優れるシューズを提供することを目的とする。【解決手段】  無縫製で靴下状に編まれたアッパー材であって、当該アッパー材の少なくともソールが接する箇所において、編み密度がコース８〜３０個／インチ、ウェール８〜３０個／インチであることを特徴とする。【選択図】  図２
2018050642.tif 000002
【特許請求の範囲】
【請求項１】
無縫製で靴下状に編まれたアッパー材であって、
当該アッパー材の少なくともソールが接する箇所において、編み密度がコース８〜３０個／インチ、ウェール８〜３０個／インチであることを特徴とするアッパー材。
【請求項２】
前記ソールが接する箇所において、接着補助糸が編み込まれている請求項１に記載のアッパー材。
【請求項３】
前記接着補助糸が、１６０℃以下の温度で溶融する熱溶融糸である請求項２に記載のアッパー材。
【請求項４】
請求項１〜５に記載のアッパー材にインジェクション製法によって形成されたソールを備えたシューズ。
【発明の詳細な説明】
【技術分野】
【０００１】
本発明は、無縫製で靴下状に編まれたアッパー材およびそのアッパー材を備えたシューズに関する。
【背景技術】
【０００２】
一般に、シューズは足の甲を覆うアッパー材と着地時の衝撃を吸収するソールとから構成される。アッパー材は、例えば、各種材料を裁断、型抜きなどして複数の部品を準備し、各部品を縫い合わせる、或いは接着剤などで貼り合わせるなどして靴下状（前甲、外甲側、内甲側、踵、底）に形成されている。また、アッパー材は、サイズ毎にその大きさを調整する必要があるため、アッパー材を形成する部品数が多いと、その作成工程が非常に煩雑となり時間が掛かる他、歩留まりも悪くなり裁断屑の発生により廃棄量も多くなることから、コスト高に繋がっていた。
【０００３】
このような課題に対し、編み機などを使用して無縫製で靴下状に立体的に形成されたアッパー材が提案されている（特許文献１、２）。当該アッパー材であれば、材料は編糸のみであり、編み工程で靴下状に形成できるので縫製工程が不要となり、アッパー材を作成する手間と時間を大幅に短縮でき、裁断屑も出ない。また、編糸の色や種類、編み方など次第でデザイン性をも高めることが可能であり、部品数によるデザイン性の限界を気にしなくともよい。
【０００４】
一方、アッパー材にソールを形成する方法としては主に２通りある。一般的にハンドメイド製法と呼ばれる、予め作成したソールを接着剤でアッパー底部と貼り合わせる方法と、射出成形によってソールを形成すると同時にアッパー材底部に接着させるインジェクション製法である。
【０００５】
ところで、無縫製で靴下状に編まれたアッパー材にソールを形成する方法としては、主にハンドメイド製法が採用されている。例えば、特許文献１および２においても、ハンドメイド製法が使用できることが開示されているが、インジェクション製法については特に記載されていない。これは、編地からなるアッパー材に、接着剤の塗布やプライマー処理などの表面処理を行うと、これら処理剤により編地の風合いを損ねることが多いため、接着が必要な範囲に限定した処理が望ましいことから、処理剤の塗布範囲を容易に調整できるハンドメイド製法が適しているためだと考えられる。
【０００６】
それに対し、インジェクション製法においては、ソールの形成からアッパー材との接着までを一環工程で行うことができるので、一般的にハンドメイド製法よりも製造工程は少ないが、アッパー材を構成する素材によっては、ラストモールドへの吊り込み時のずれや皺、つれなどが生じてしまい、それがソール成形時に影響し、射出樹脂の過度の染み込みなどの外観不良として現れやすいものとなる。また、アッパー材として編地を用いた場合には、編糸間の隙間に射出樹脂が浸み込みやすいため、射出樹脂と接着しやすいものではあるが、浸み込みすぎると、シューズの外観不良を引き起こしたり、シューズを履いた際に足当たりなどが発生し、機能的に問題になることもある。また、アッパー材とソールとの接着性を向上するために、接着剤やプライマー処理などの表面処理が別途必要になり、生産性や素材の風合いを損ねるなど問題となることもある。
【０００７】
このような事情もあり、これまでは、編糸の種類や編み目などに着目した、シューズに適したアッパー材の検討は多くなされているが、インジェクション製法に適したアッパー材について検討されたものは見られなかった。
【先行技術文献】
【特許文献】
【０００８】
【特許文献１】特開２００７−２３６６１２号公報
【特許文献２】ＷＯ２０１３／１０８５０６号公報
【発明の概要】
【発明が解決しようとする課題】
【０００９】
そこで、本発明は無縫製で靴下状に編まれた編地からなり、接着剤やプライマー処理などの表面処理を用いなくとも、インジェクション製法によって形成されるソールとの接着性が良好となるアッパー材、および該アッパー材を備え、外観不良の少ない、履き心地に優れるシューズを提供することを目的とする。
【課題を解決するための手段】
【００１０】
上記課題を解決すべく、本発明者らは編地の編み密度を調整することで、射出樹脂の浸み込みやすさ（絡み合い）を制御できることに着目して検討したところ、特定の編み密度を有する編地とすることで、接着剤、表面処理剤などを用いることなく、射出樹脂と良好な接着が実現できたことから本発明に至った。
【００１１】
すなわち、本発明は、無縫製で靴下状に編まれたアッパー材であって、当該アッパー材の少なくともソールが接する箇所において、編み密度がコース８〜３０個／インチ、ウェール８〜３０個／インチであることを特徴としている。
【００１２】
特定の編み密度を有する編地を用いれば、インジェクション製法でソールを形成する際に、良好な接着性が得られる。
【００１３】
また、本発明のアッパー材は、ソールが接する箇所において、接着補助糸が編み込まれている態様が好ましい。
【００１４】
このように、接着補助糸が編み込まれた編地は、接着性がさらに向上する。特に、接着補助糸として熱溶融性のものを使用した場合に、その効果は顕著に現れる。
【００１５】
その上、本発明のアッパー材にインジェクション製法で形成されたソールを備えたシューズは、射出樹脂がアッパー材の底或いは周縁に適度に浸み込むため、アッパー材とソールとの接着性が良好で、かつ樹脂のアッパー材への過度の浸み込みを抑え、外観良好であり、さらに履き心地にも優れるものである。
【発明の効果】
【００１６】
本発明は、無縫製で靴下状に編まれたアッパー材であって、少なくともソールが接する箇所が、特定の編み密度で編まれているので、接着剤やプライマー処理などの表面処理を用いなくとも、インジェクション製法によって形成されるソールとの接着性が良好となる。
【００１７】
また、無縫製で靴下状に編まれたアッパー材であって、ソールが接する箇所が、特定の編み密度で編まれていることに加え、接着補助糸が同時に編み込まれたものであれば、後工程なしに、アッパー材とソールとの接着性をさらに向上させることができる。
【００１８】
本発明のアッパー材にインジェクション製法で形成されたソールを備えたシューズは、射出樹脂がアッパー材の底或いは周縁に適度に浸み込むため、アッパー材とソールとの接着性が良好で、かつ外観良好であり、さらに履き心地にも優れるものである。
【図面の簡単な説明】
【００１９】
【図１】本発明のアッパー材を示す側面図である。
【図２】本発明のシューズを示す側面図である。
【図３】接着補助糸の配置を示す図である。
【図４】インジェクション製法を説明する図であり、（ａ）側面断面図  （ｂ）踵部        断面図  を示す。
【発明を実施するための形態】
【００２０】
図面に基づいて本発明を説明するが、以下の実施態様に限定されるものではない。
【００２１】
本発明は、無縫製で靴下状に編まれたアッパー材１であって、少なくともソール２が接する箇所の編み密度がウェール８〜３０個／インチ、コース８〜３０／インチであることを特徴としている。
【００２２】
本発明でいう無縫製で靴下状に編まれたアッパー材１とは、例えば図１で示すように、編み機を用いて足形（靴下状）に倣ってひとつずつ立体的に編まれたものを意味している。編地とは、１本又は２本以上の編糸でループをつくり、該ループにさらに糸を通して新たなループを形成することを繰り返して編成するものである。そのため、アッパー材１は、前甲１１、外甲側１２、内甲側１３、踵１４、及び底面１５からなるが、編み機を用いれば、各部位を縫い合わせることなく、任意の立体形状に形成することが可能である。
【００２３】
アッパー材１は、補強のため、部分的に二重構造としてもよい。例えば、アッパー材１の内側に、別途作成した靴下状の内装材を挿入してもよく、或いは、編み機を用いて、二重構造になるよう編成してもよい。
【００２４】
編み機としては、特定の範囲を特定の編み密度で編むことが可能である、横編み機を用いることが好ましい。
【００２５】
本発明では、アッパー材１の少なくともソール２と接する箇所において、編み密度を、ウェール（横方向）８〜３０個／インチ、コース（縦方向）８〜３０個／インチとすることを特徴としている。ここでいう編み密度とは、編目の詰まり程度の指標であり、１インチ当たりのループの個数で示される。ウェール及びコースが８個／インチ未満の場合、編み密度が小さい、すなわち編み目の空隙が大きく、射出樹脂の浸み込みが多すぎて、露出し硬化した樹脂によって足と接する面の触感が悪くなる。また、ウェール及びコースが３０個／インチを超える場合、編み密度が大きいため、すなわち編み目が詰まりすぎて空隙が少ない状態となり、射出樹脂の浸み込みを阻害し、十分な接着性が得られない。なお、ソールが接する箇所の全領域において、特定の編み密度の編地とすることが好ましいが、密着性が得られれば、部分的に設けられても良い。
【００２６】
本発明において、アッパー材１のソール２が接する箇所とは、図１、４に示すように、アッパー材１の底面１５及び底面１５から幅数ｍｍ程度の周縁部１６であり、射出成形金型５に収まる部分である。周縁部の幅ｄは、靴のデザインによって適宜設定されるが、ソール剥がれなどの問題が生じるため、少なくとも５ｍｍ以上必要であり、５〜１５ｍｍが好ましい。
【００２７】
本発明で使用できる編糸としては、一般的に編地を形成するのに用いられるものであればよく、特に限定されるものではない。
例えば、素材としては、綿、麻、絹、羊毛などの天然繊維、ポリエステル、ナイロン、アクリルなどの合成繊維が挙げられ、これらの繊維を単独或いは混合して紡績した糸や撚糸などが使用できる。種類としては、モノフィラメント糸、マルチフィラメント糸、スパン糸、芯鞘構造などが挙げられる。
編糸の繊度が１００〜７００デニールのものであれば、シューズのアッパー材を編成するのに適している。
【００２８】
本発明のアッパー材１は、ソール２に接する箇所において、接着補助糸４が編み込まれていることが好ましい。接着補助糸４とは、インジェクション製法において、ソールとの接着性を向上させる効果を有する糸を示す。編み機を用いた場合であれば、靴下状のアッパー材を編成する際に、接着補助糸を任意の箇所に編み込むことが可能である。例えば、図１，３には、シューズにおける幅方向に沿って底面１５及び周縁部１６に編み込んだものを示す。なお、本発明では、ソールが接しない範囲に接着補助糸が存在することを排除していない。
【００２９】
接着補助糸４として、例えば、射出樹脂との接着性に優れる樹脂を用いた糸が挙げられる。ソール２を形成する射出樹脂としては、主に塩化ビニル樹脂、ポリウレタン樹脂が使用されているが、接着補助糸４として、ソール２を形成する樹脂と同系のもの、またはこれらの樹脂と接着性に優れるものを使用することが好ましい。
【００３０】
また、別の接着補助糸４の例としては、射出成形時の熱で溶融する糸であって、具体的には、ナイロン、ポリエステルなどの熱可塑性樹脂からなり、１６０℃以下の温度で溶融する熱溶融糸が挙げられる。
塩化ビニル樹脂を射出樹脂として使用した場合、溶融状態の塩化ビニル樹脂の温度は２００℃前後であるため、１６０℃以下の温度で溶融する熱溶融糸を用いれば、射出成形時に射出樹脂と熱溶融糸とが溶融することにより、密着性が向上する。
また、ポリウレタン樹脂を射出樹脂として使用した場合、成形温度は１００℃程度であるが、ウレタン化の発熱反応によって、熱溶融糸の表面が軟化もしくはわずかに溶融し、密着性が向上すると考えられる。
【００３１】
また、射出成形樹脂と絡みやすい形状の糸も、接着補助糸４として使用できる。例えば、編糸の表面が毛羽立った糸や、捩れた糸などが挙げられる。
【００３２】
このような接着補助糸４は、単位面積当たりの重量比で、１０％〜５０％含まれていることが好ましい。
接着補助糸４の重量比が１０％を満たない場合、接着補助の効果が得られにくい。一方で、５０％を超える場合は、触感が劣ったり、ソールを形成する際の熱成形によって、接着補助糸が含まれない部分との境界で編地強度が劣ることもある。
【００３３】
本発明のシューズ３は、本発明のアッパー材１に、インジェクション製法、すなわち射出成形によってソール２を形成すると同時にアッパー材底部に接着させる製法によってソールを形成することで得られる。
【００３４】
インジェクション製法は、図４に示すように、まず本発明の無縫製で靴下状に編まれたアッパー材１を足型（ラストモールド）５１に吊り込む工程、ラストモールド５１、サイドモールド５２、及びボトムモールド５３を組合せてソール成形空隙を形成し、該空隙に射出成形用樹脂材料を注入口５４から射出してソール２を形成する工程を経るものである。
【実施例】
【００３５】
以下に、実施例に基づいて本発明を説明するが、実施例に限定されるものではない。
【００３６】
〔シューズの作成〕
横編み機（株式会社島精機製作所製，１５ゲージ）を使用し、アッパー材の前甲、内外甲側及び踵の編地は共通とし、ソールが接する箇所（底面および周縁）での編み密度を変えて靴下状の各種アッパー材を編成した。次いで、得られた各種アッパー材に、インジェクション製法によってソールを形成し、シューズを得た。ソール樹脂としては、ポリウレタン樹脂を使用した。
【００３７】
〔実施例１〕
ソールが接する箇所の編み密度が、コース２０個／インチ、ウェル１８個／インチとなるようにアッパー材を編成した。
〔実施例２〕
ソールが接する箇所の編み密度は、実施例１と同様とし、さらに接着補助糸として、
東レ（株）製ナイロン樹脂の熱溶融糸（融点１０５℃）を図１、３に示すように編み込み、アッパー材を編成した。その際、編み込んだ量を単位面積当たりの重量比で３０％とした。
〔比較例１〕
ソールが接する箇所の編み密度が、コース７個／インチ、ウェル７個／インチとなるようにアッパー材を編成した。
〔比較例２〕
ソールが接する箇所の編み密度が、コース３５個／インチ、ウェル３４個／インチとなるようにアッパー材を編成した。
【００３８】
得られたシューズにおいて、以下の項目について評価を行った。結果を表１に示す。
【００３９】
〔密着性〕
アッパー部とソール部との密着性について、ショッパー引張強度試験機にて、樹脂部と編地部をクランプでつかみ、速度２００ｍｍ/ｍｉｎで引っ張り、剥離強度を測定した。
評価基準：    ◎  ３０Ｎ／ｃｍ以上
○  ２０Ｎ／ｃｍ以上３０Ｎ／ｃｍ未満
×  ２０Ｎ／ｃｍ未満
【００４０】
〔つなぎ目強度〕
アッパー部の熱融着糸がある部分とない部分との境界部の編地において、引張り強度をＪＩＳ  Ｌ  １０９６に準拠して測定した。
評価基準：    ○  １３０Ｎ／ｃｍ以上
×  １３０Ｎ／ｃｍ未満
【００４１】
〔足当たり（染み出し）〕
アッパー部の底部における射出樹脂が染み出すことで、シューズを履いたときの足当たりに与える影響について、被験者５人で官能評価を行った。
評価基準：    ○  被験者５人すべてが、足当たりを感じない
×  足当たりがある被験者が１人以上いる
【００４２】
【表１】
2018050642.tif 000003
【００４３】
表１より、アッパー材のソールが接する範囲において、特定の編み密度となるように編成することで、射出樹脂の浸み込み量を適切にコントロールでき、アッパー材とソールとの接着性が良好で、かつシューズを履いた際の足当たりもない結果が得られた。
【００４４】
実施例２について、接着補助糸として熱溶融糸を用いた場合、アッパー材とソールとの接着性がさらに向上した。
【符号の説明】
【００４５】
１  アッパー材
１１  前甲  １２  外甲側  １３  内甲側  １４  踵  １５  底面  １６  周縁部
２  ソール
３  シューズ
４  接着補助糸
５  射出成形金型
５１  ラストモールド    ５２  サイドモールド  ５３  ボトムモールド
５４  射出樹脂注入口
ｄ    周縁部の幅
【図１】
2018050642.tif 000004
【図２】
2018050642.tif 000005
【図３】
2018050642.tif 000006
【図４】
2018050642.tif 000007